FR 2575165 A1 19860627 FR 8419834 A 19841226 2575 1 6 5 La présente invention concerne des composés biséquencés comportant une séquence totalement ou partiellement fluorée et une séquence hydrocarbonée hydrophile, utilisables notamment comme agents tensio- actifs, en particulier dans le domaine des émulseurs anti-incendie. Les composés perfluorés sont bien connus pour leur aptitude à abaisser considérablement la tension superficielle des liquides dans lesquels ils sont dissous, même à de trés faibles concentrations.Cependant, pour pouvoir être utilisés comme agents tensio-actifs en milieu aqueux, ils doivent être rendus hydrosolubles. A cet effet, on adjoint à la chaîne fluorée un groupement ou une séquence hydrophile qui peut être de caractère anionique, cationique, amphotère ou non ionique. De tels agents tensio-actifs sont bien connus (voir, par exemple, R.E. BANKS, "Organofluorine chemicals and their industrial applications" - Ellis Horwood Ltd, London 1979, pages 214-234). Dans la plupart des tensioactifs fluorés, la partie hydrophile est constituée par un groupement chimique classique tel qu'un groupe carboxylate, sulfonate, ammonium quaternaire, bétaIne, etc..., mais on connaît aussi des tensioactifs fluorés dans lesquels la partie hydrophile est un enchaînement oligomère hydrophile. Dans le brevet U.S. 2 723 999 sont ainsi décrits des produits répondant à la formule: CxF2x+lCH20 ( C2H40)yH (avec y = 1 à 200) et dans le brevet U.S. 4 377 710 des produits de formule: CxF2x+l CH2CH20 ( CH2-CH-0)y H (avec y - 1 à 20) CH2 i 3 R2 L'avantage essentiel de ce type de tensio-actifs provient de la possibilité de faire varier facilement leur balance de l'hydrophobie et de l'hydrophilie. Le brevet européen 19 584 décrit par ailleurs la préparation de produits du type: x 2x+1 2 4-S (CH2-1H)y X o y peut varier de 4 à 500 et X est notamment un groupe COOH ou CONH2, par télomérisation radicalaire d'un thiol CXF2x+iC2H4SH avec un monomère vinylique tel que, par exemple, l'acide acrylique ou 1' acrylamide. La réaction des iodures de perfluoroalkyle avec des oléfines CxF2x+1 + C x 2x+1 C-C I XCxF2x I+I y C a par ailleurs été déjà très étudiée, en particulier par N.O.BRACE (brevet US 3 145 222 ainsi que J. Org. Chem. 1962, 27, 3033 - 1962, 27, 4491 et 1967, 32, 430). Cependant, dans la plupart des cas, cette réaction ne fournit qu'un produit de monoaddition (y=l) et seules certaines oléfines très réactives donnent des oligomères o y est supérieur à 1; ainsi l'acrylate d'éthyle fournit un produit avec y=8 et le styrène un dérivé avec y=2. Si la réaction radicalaire des iodures de perfluoroalkyle avec des oléfines est connue, la réaction similaire des dérivés du type CxF2x+ -CH2I ou CxF2x+ -C2H I ne l'est par contre pas. Il a maintenant été trouvé qu'en faisant réagir les télogènes fluorés avec certaines oléfines (par exemple, acrylamide ou acide acrylique), on peut obtenir des télomères fluorés dans lesquels le degré de télomérisation moyen peut varier dans de larges limites. La présente invention a donc pour objet de nouveaux composés biséquencés constitués par les télomères fluorés de formule géné- rale: R1 RFCmH2m CH2C (I) n R2 obtenus par télomérisation radicalaire d'un monomère de formule: R1 H2 C = C (I) R2 avec un télogène fluoré de formule: ]-CmH2m - X (III) Dans les formules (I) à (III), RF représente un radical poly- ou perfluoré linéaire ou ramifié, X représente un atome d'iode, de brome ou de chlore, m est égal à 0,1 ou 2, n est un nombre allant de à 1000, R1 représente un atome d'hydrogène ou un radical méthyle et R repésente un groupe -COOH ou -CONRlR4, les symboles R3 et R4, R2 -CN3R R- e identiques ou différents, représentant chacun un atome d'hydrogène ou un radical alkyle ou hydroxyalkyle. Comme exemples de radicaux R-, on peut citer plus particulièrement les radicaux perfluoroalkyle, linéaires ou ramifiés, de formule: C F- xF2x+1 o x est un nombre entier allant de 1 à 20 et, de préférence, compris entre 4 et 16. Comme télogènes fluorés (III), on préfère utiliser ceux dans lesquels X est un atome-d'iode et m est égal a 0 ou 2. Comme monomères de formule (II), on peut citer plus particulièrement l'acrylamide, la méthacrylamide, la N- isopropyl-acrylamide, la N-hydroxyméthyl-acrylamide, l'acide acrylique et l'acide méthacrylique. Les télogénes fluorés de formule (III) sont des produits connus. Ceux de formules RF-I et RF-C2H4-I, préférentiellement utilisés selon l'invention, ont par exemple été décrits par R.N. HASZELDINE (J.C.S. 1949, 2856-2861 et J.C.S. -1953, 3761). Les dérivés RFC2H4I sont en général obtenus par réaction radicalaire des RI avec l'éthylène: RI +C2H4 -R > c2H4I cette réaction conduisant presque exclusivement au produit de mono- addition RFC2H4I et ne fournissant pas ou très peu de télomères supérieurs tels que R F(C2H4)21 ou RF (C2H4)3I. Pour la préparation des télogénes RFCH2I, on pourra se reporter à l'article de G.V.D. TIERS dans J.A.C.S. 1953, 75, 5978, ainsi qu'à Phosphorus and Sulfur 1984, 20, 197. Les proportions de monomère (II) et de télogène (III) à mettre en oeuvre peuvent varier dans de larges limites et sont essentiellement fonction du degré de télomérisation moyen en nombre DPn désiré, c'est-à-dire de la valeur de n, qui est relié d'une part à la constante de transfert du télogàne (CT) et d'autre part au rapport molaire: télogêne/monomàre (R) par la relation: 1 = + CT.R DPn DPo DPo représentant le degré de polymérisation en l'absence de trans- fert de chatne. Pour un télogàne donné, la constante de transfert CT peut être déterminée de façon connue en soi (voir exemples 1 à 9 ci-après) et correspond à la pente de la courbe représentative, en fonction de R, de l'inverse des fn (obtenus au début d'opérations réalisées en faisant varier le rapport R et déterminés par analyse centésimale du fluor des télomères purifiés). Selon les télomàres qu'on désire obtenir, on peut opérer en discontinu, en semi-continu ou en continu. Pour amorcer la réaction, on utilise un composé se décomposant sous l'effet de la chaleur en deux radicaux. Ce composé peut être par exemple un peroxyde comme le peroxyde de tert.butyle et le peroxyde de benzoyle, un hydroperoxyde comme l'hydroperoxyde de cumène et l'hydroperoxyde de tert.butyle, un composé azoïque comme l'azobisisobutyronitrile, un percarbonate comme le perbenzoate de tert.butyle. On peut également amorcer la réaction par rayonnement UV en présence ou non de photoinitiateurs tels que, par exemple, les éthers de benzolne, la benzophénone, la méthyl-2 anthraquinone et le benzile. La quantité d'amorceur ou de photo-initiateur à utiliser peut varier entre 0,1 et 5 % par rapport au poids de monomère (II). Lorsqu'on met en oeuvre un télogène fluoré (III) o m est égal à zéro, on opère de préférence à l'abri de la lumière. La réaction peut être réalisée dans un solvant inerte tel que, par exemple, un alcool, un nitrile, le tétrahydrofuranne, une cétone, le diméthylformamide. On opère généralement à une température comprise entre 30 et 100 C. Les télomères fluorés obtenus selon le procédé de l'invention sont d'excellents agents tensioactifs, en particulier en milieu aqueux. Par rapport aux autres tensioactifs fluorés biséquencés connus o la partie hydrophile de la molécule est une chalne oligomère, par exemple les produits cités ci-dessus, ils présentent l'avantage essentiel d'être obtenus à partir de télogénes facilement accesssibles, par exemple les RFI et RC2H4I. Les produits similaires décrits dans les brevets US 2 723 999, US 4 377 710 et EP 19584 précités sont en effet obtenus à partir de produits tels que RFC2H40H ou RFC2H4SH qui sont eux mêmes fabriqués à partir des RFC2H4I et donc des RFI. Le procédé de l'invention qui permet d'utiliser directement les RFI et les RC2H4I est ainsi économiquement beaucoup plus intéressant. Les nouveaux télomères fluorés selon l'invention peuvent être utilisés dans de nombreux domaines, en particulier dans tous les cas o l'on cherche à abaisser la tension superficielle d'un liquide ou à conférer à un substrat un effet aussi bien hydrophobe qu'oléophobe. Ils peuvent par exemple être utilisés comme mouillants, agents moussants, émulsifiants, dispersants, agents d'étalement de produits tels que cires, vernis, peintures ou encres, et additifs aux lubrifiants. Une application particulièrement intéressante des télomères selon l'invention concerne la préparation d'émulseurs anti-incendie fluoroprotéiniques. L'utilisation d'émulseurs protéiniques dans le domaine de l'extinction est très répandue (voir par exemple "Agents extincteurs" Centre National de Prévention et de Protection, PARIS 1982). Les émulseurs à base protéinique sont des hydrolysats de protéines animales ou végétales, les matières premières étant surtout des poudres de cornes et sabots bovins, des plumes broyées, du sang... L'hydrolyse de ces matières protéiniques est principale- ment réalisée à l'aide de soude ou de chaux et ces émulseurs protéiniques sont très utilisés pour la protection des gros risques d'incendie rencontrés dans l'industrie pétrolière (raffineries, dépSts d'hydrocarbures, navires pétroliers...) Les émulseurs protéiniques permettent d'obtenir une mousse très étanche, résistant remarquablement au feu, et à décantation lente. Les mousses obtenues à partir des émulseurs protéiniques présentent néanmoins certains inconvénients, à savoir: 10. la mousse est très compacte et s'étale difficilement sur le foyer, la résistance de la mousse à la contamination par les hydro- carbures est mauvaise, ce qui interdit par exemple son utili- sation en projection violente. Pour améliorer l'efficacité de ces émulseurs protéiniques, il est connu de leur incorporer de très faibles quantités de tensioactifs fluorés (voir par exemple les brevets US 3 475 333, FR 2 007 254, FR 2 010 842 et EP 19584). Ce dopage des émulseurs protéIniques à l'aide de tensioactifs fluorés permet d'obtenir une mousse plus fluide, moins compacte et ayant une meilleure résistance à la contamination par les hydrocarbures. La plupart des tensioactifs fluorés permettent d'améliorer la fluidité de la mousse c'est-à-dire sa facilité d'étalement, mais en général les autres propriétés de la mousse sont moins bonnes; le pouvoir moussant ou le foisonnement de la mousse (rapport entre le volume de mousse produit et le volume de solution moussante ayant servi à produire cette mousse) est en général moins élevé et la mousse formée est très souvent beaucoup moins stable c'est-à-dire décante plus rapidement pour retourner à l'état de solution moussante (une décantation lente est un facteur de qualité car la mousse assure une couverture stable pendant un long moment). Par ailleurs, la plupart des tensioactifs fluorés ne permettent pas d'améliorer de façon sensible la résistance à la contamination par les hydrocarbures qui est une propriété essentielle d'un bon émulseur. 2575 1 6 5 Il a été trouvé que les tensioactifs fluorés selon l'invention et en particulier les produits obtenus par télomérisation de l'acrylamide avec les RFI et RFC2H41permettent, par incorporation dans un émulseur protéinique standard, d'obtenir des émulseurs présentant d'excellentes caractéristiques de mousse: pouvoir moussant taux de foisonnement temps de décantation 10. fluidité de la mousse contamination par les hydrocarbures et donc particulièrement efficaces pour la-lutte contre l'incendie. La quantité de tensioactif fluoré selon l'invention à incorporer dans l'émulseur protéenique est en général telle qu'après dilution à l'eau de l'émulseur la solution diluée comprenne de 0,005 à 0,5 % en poids de tensioactif fluoré, des doses inférieures ou supérieures pouvant évidemment être utilisées si on le désire. Les exemples suivants illustrent l'invention sans la limiter. EXEMPLES 1 à 9: Télomérisation de l'acrylamide avec C6F13CH2CH2I (Détermination de la constante de transfert). On effectue neuf opérations de télomérisation en faisant varier le rapport molaire (Ro) du composé C6F13CH2CH21 à l'acrylamide. La réaction est réalisée à 80 C en solution dans le butyronitrile (1,5 fois le volume d'acrylamide) et en présence de 2 % d'azobisisobuty- ronitrile par rapport au poids d'acrylamide. Elle est interrompue à un avancement "a" très faible (2 %) déterminé par pesée d'un échantillon. Le précipité blanc obtenu est filtré, lavé plusieurs fois à l'acétone, séché dans une étuve à vide et soumis à l'analyse élémen- taire du fluor pour calculer le DPn par la relation: % F = 13 x 18,99 x 100 71 x DPn + 473,87 Le tableau suivant rassemble les résultats obtenus en fonction du rapport molaire Ro. TABLEAU 1 EXEMPLE Ro % F DPn 1 0,075 0,40 863 2 0,25 0,58 593 3 0,50 0,68 505 4 0,75 1,08 315 1 1,28 265 6 1,5 1,75 192 7 2 2,04 163 8 3 2,98 110 9 6 5,49 57 En portant les valeurs 1/IDPn en fonction de Ro, on obtient une droite dont la pente correspond à la constante de transfert du tlogne C6F13CH2CH2I 80 C et on trouve C80 = 28.10-4 télogène C 6F 13CH2 CH2I à 80'C et on trouve C-80 =28.10 2575 1 65 En analyse I.R., les télomères obtenus présentent, en plus des bandes d'absorption caractéristiques d'un polyacrylamide, une -1 multitude de bandes entre 1100 et 1400 cm. Ces bandes sont caractéristiques des produits perfluorés et leurs intensités relatives augmentent quand le DPn diminue. EXEMPLES 10 à 16 On opère comme aux exemples 1 à 9, sauf que la réaction n'est interrompue qu'après la disparition totale de l'acrylamide (environ 3 heures). Les résultats obtenus dans sept opérations distinctes sont rassemblés dans le tableau suivant. TABLEAU 2 EXEMPLE Ro % F DPn 1 1,80 186 11 1,5 1,65 204 12 2 2,32 143 13 3 3,57 90 14 4 4,19 76 6 6,04 51 16 8 5,65 55 EXEMPLE 17 Dans un réacteur en verre on introduit 50 g du composé C6F13CH2CH2I et 25 ml d'alcool isopropylique. Le mélange est porté à reflux sous agitation et-on introduit en 8 heures une solution de 50 g d'acrylamide, 1,4 g d'azobisisobutyronitrile et 200 ml d'alcool isopropylique. Lorsque l'addition est terminée, le mélange est encore maintenu à reflux pendant une heure, puis refroidi à température ambiante. Le milieu réactionnel est ensuite filtré et le solide est lavé avec deux fois 20 ml d'isopropanol, puis essoré et séché sous vide. On obtient ainsi 45 g d'un solide pulvérulent blanc dont la teneur en fluor est égale à 2,57 %, ce qui correspond à un -P-n de 129, c'est-àdire un produit répondant à la formule: i5 C6FCH- CH-CH --I 6 13 2 I4 22_ L 129 Ce produit est soluble dans l'eau et une solution aqueuse à 1000 ppm a une tension superficielle de 28,9 mN/m à 25 C. A 100 ppm, le même produit permet d'obtenir une tension superficielle égale à 44,8 mN/m. EXEMPLES 18 à 24: Télomérisation de l'acrylamide avec C6F13I (Détermination de la constante de transfert) En opérant comme aux exemples 1 à 9 avec le composé C6F13I, dans un ballon inactinique, on obtient les résultats suivants: 2575 1 65 TABLEAU 3 EXEMPLE - Ro % F DPn 18 0,1 1,94 --173 19 0,2 3,38 96 0,3 5,35 58 21 0,4 6,53 47 22 0,5 8,42 35 23 0,7 11,04 25 24 0,9 13,17 20 La constante de transfert au télogène C 6F13I à 80 C est de 555.10-4. EXEMPLES 25 à 34 On opère comme aux exemples 1 a 9, mais on utilise C6F131 et on n'interrompt la réaction qu'après la disparition complète de l'acrylamide. Le tableau suivant rassemble les résultats obtenus dans 10 opérations effectuées avec des rapports molaires allant de 0,1 à 4. TABLEAU 4 EXEMPLE Ro Z. F DPn 0,1 2,53 131 26 0,2 2,49 133 27 0,3 4,95 64 28 0,4 7,42 40 29 0,5 4,37 73 0,7 9,31 - 31 31 0,9 12,31 22 32 1,1 11,50 24 33 2 13,35 20 34 4 24,52 8 EXEMPLE 35 Dans un réacteur contenant un mélange de 50 g de C6F13I, 30 ml d'isopropanol et 0,2 g d'azobisisobutyronitrile,chauffe à reflux, on ajoute en 5 heures une solution contenant 50 g d'acrylamide, 200 ml d'isopropanol et 1,4 g d'azobisisobutyronitrile. En fin d'addition on maintient encore 1 heure à reflux, puis on refroidit à temperature ambiante et on filtre le milieu réactionnel. Apres lavage du solide avec trois fois 20 ml d'isopropanol et séchage à l'étuve à 70 C, on obtient 60 g de solide pulvérulent 2 5 7 5 1 6 5 jaunâtre dont la teneur en fluor est égale à 11,3 % ce qui correspond à un DPn de 24,5. La tension superficielle d'une solution aqueuse contenant 1000 ppm de ce produit est égale à 16 mN/m à 25 C et celle d'une solution à 100 ppm égale à 26,6 mN/m. EXEMPLE 36 En engageant 61,2 g de C F17I dans les mêmes conditions qu'à 8 17 l'exemple 35 et avec les mêmes quantités des autres réactifs, on a obtenu 64 g de télomère à 18,2 % de fluor correspondant à un DPn de 17. La tension superficielle d'une solution aqueuse contenant 100 ppm de ce télomère est égale à 17,8 mN/m à 25 C. EXEMPLE 37 Dans un réacteur, on introduit 140 ml d'isopropanol et 264,5 g d'un mélange de RI ayant la composition pondérale suivante: C6F13I 50,9 % 6F131 C8F17I 25,7 % ClOF21I 13 % C12F25I 6,3 % C12251 C14F29I 2,6 % C16F33I 0,9 % C18F37I 0,1 % le poids moléculaire moyen étant égal à 513. Le mélange de RFI et d'isopropanol étant chauffé à reflux, on introduit en 5 heures, sous agitation, une solution de 230 g d'acrylamide, 920 ml d'isopropanol et 6,4 g d'azobisisobutyroni- trile. En fin d'addition on rajoute encore 2 g d'azobisisobutyroni- trile et on poursuit le chauffage à reflux pendant 2 heures. Le milieu réactionnel est ensuite refroidi à température ambiante et filtré. Après lavage du solide avec deux fois 150 ml d'isopropanol et séchage sous vide, on obtient 304 g de produit pulvérulent jaunâtre contenant 17,6 % de fluor, ce qui correspond à un UPn de 16,5. Ce produit est soluble dans l'eau et dans les milieux hydro- alcooliques et permet d'abaisser de façon notable la tension superficielle de l'eau. Tension superficielle des solutions aqueuses à 25 C contenant: 1000 ppm de produit fluoré: 18,9 mN/m ppm " " ": 21,6 " EXEMPLE 38 Dans les mêmes conditions qu'à l'exemple 37 mais en utilisant comme solvant la méthyléthylcétone, on a obtenu 305 g de télomâre sec, contenant 16 % de fluor ce qui correspond à un DPn de 19. Tension superficielle des solutions aqueuses à 1000 ppm: 19,4 mN/m à 25 C ppm: 21,6 " " EXEMPLE 39 On introduit dans un réacteur 57 g d'un mélange R I de composition identique à celui utilisé pour l'exemple 37, 160 ml d.'isopropanol et 0,3 g d'azobisisobutyronitrile. - Le mélange est chauffé à reflux, puis on ajoute toutes les heures pendant neuf heures 5 g d'acrylamide solide et 0,14 g d'azo- bisisobutyronitrile de façon à introduire au total 50 g d'acrylamide et 1, 4 g d'azobisisobutyronitrile. Après la dernière introduction, on maintient encore pendant une demi-heure à reflux, puis on rajoute 0,3 g d'azobisisobutyronitrile et on maintient encore une heure à reflux. Après refroidissement, filtration, lavage avec deux fois 30 2 575 1 65 ml d'isopropanol et séchage, on obtient 69 g de télomère solide contenant 14,6 % de fluor ce qui correspond à un DPn de 21,5. Tension superficielle des solutions aqueuses à 1000 ppm: 19,7 mN/m à 25 C ppm: 21,1 " " " EXEMPLE 40: Télomérisation de l'acide méthacrylique avec C6F13CH2CH2I. En opérant comme aux exemples 10 à 16, mais en remplaçant l'acrylamide par l'acide méthacrylique avec un rapport molaire C6F13CH2CH2I/acide méthacrylique égal à 4, on a obtenu un télomère contenant 3,84 % de fluor, ce qui correspond à un DPn d'environ 69. EXEMPLE 41 On introduit dans un réacteur 125 g de C6F13I, 125 ml d'iso- propanol et 1,5 g d'azobisisobutyronitrile. Le mélange est chauffé a reflux, puis on ajoute en 5 heures un mélange de 250 g d'acrylamide, 750 ml d'isopropanoi et 7 g d'azobisisobutyronitrile. En fin d'addition, on maintient une heure à reflux, puis on ajoute 1,25 g d'azobisisobutyronitrile et on maintient encore à reflux pendant deux heures. On introduit ensuite 400 g d'eau dans le réacteur et on élimine par distillation la plus grande partie de l'isopropanol. On a ainsi obtenu 663 g de distillat contenant 20 g de C6F13H, mais ne contenant pas de C6F13 I. Le taux de transformation du C6F13 I a été quantitatif. Le résidu de distillation (769 g) a fourni, après séchage à l'étuve à 100 C, 360 g de produit sec contenant 14,3 % de fluor, ce qui correspond à un télomère ayant un DPn voisin de 18. UTLISATION DES OLIGOMERS SEQUENCES COMME ADDITIFS AUX EMULSEURS PROTEINIQUES L'influence de la présence de faibles quantités de tensioactifs fluorés selon l'invention dans les émulseurs proténiques a été vérifiée en examinant les propriétés suivantes de ces émulseurs: Taux d'expansion 10. Pouvoir moussant Temps de décantation Fluidité de la mousse Contamination de la mousse par les hydrocarbures. Les émulseurs protélniques commerciaux existent en général sous forme de concentrés à 3 % ou 6 Z qui sont dilués au moment de leur emploi avec de l'eau (eau douce, eau de mer) à raison de 3 ou 6 parties de concentré pour 100 parties de produit final. Tous les essais ont été réalisés avec une solution diluée, obtenue par dilution de 6 parties d'un concentré protginique à 6 Z avec de l'eau douce. L'influence de la présence des tensioactifs fluorés a été vérifiée en incorporant dans une telle solution proténique diluée une certaine quantité de tensioactif fluoré. En vue de pouvoir comparer valablement les différents tensioactifs fluorés, les essais ont été réalisés en introduisant une quantité de tensioactif fluoré correspondant toujours-à la même quantité de fluor, à savoir 40 mg de fluor par litre de solution diluée. Cette quantité de 40 mg de fluor par litre correspond par exemple à 0,02 % en poids d'un tensioactif fluoré à 20 % de fluor. Différentes sortes de concentrés protéiniques ont été utilisés car les propriétés d'un émulseur proténique donné dépendent à la fois de la nature des protéines utilisées, de la méthode d'hydrolyse et des différents ingrédients éventuellement ajoutés. Les caractéristiques de la mousse ont été déterminées selon un certain nombre de tests simples qui permettent de bien vérifier l'influence de l'addition du tensioactif fluoré. 2575 1 6 5 a) Taux d'expansion et temps de décantation On transforme 100 ml de solution diluée en mousse à l'aide d'un batteur ménager (Moulinex type 116.2.02) muni de deux fouets. Les 100 ml de solution moussante sont introduits dans le bol et le batteur est mis en marche pendant 2 minutes et 15 secondes. Au bout de ce temps, le liquide est en général entièrement transformé en mousse et cette mousse est versée le plus rapidement possible dans une éprouvette graduée avec un fond conique permettant de mesurer son volume et son temps de décantation. On définit le taux d'expansion (TE) par le rapport: TE V v ou V désigne le volume de mousse obtenue et v le volume de solution aqueuse effectivement transformé en mousse, c'est-à-dire 100 ml si tout le liquide a bien été transformé entièrement en mousse. Le temps de décantation (TD) est le temps nécessaire pour recueillir dans l'éprouvette graduée un volume de liquide correspondant au quart du volume de solution moussante transformée en mousse c'est-à-dire en principe 25 ml. b) Pouvoir moussant (PM) Le pouvoir moussant est le volume de mousse obtenu en versant à l'aide d'un entonnoir 500 ml de solution moussante dans ml de la même solution moussante placés au fond d'une éprouvette graduée de 2 litres. Le diamètre de l'entonnoir est de 160 mm et la base de cet entonnoir (diamètre intérieur: 13 mm) se trouve à 450 mm au-dessus de la surface des 100 ml de solution. Le volume de mousse est mesuré 30 secondes après l'introduction des 500 ml de solution moussante dans l'éprouvette. 2575 1 6 5 c) Fluidité de la mousse La fluidité de la mousse est déterminée par la vitesse d'écoulement (VE) de la mousse sur un plan incliné. A cet effet, on utilise une botte en PVC dont le fond est percé de trous et qui est inclinée de 10 par rapport à l'horizontale. Cette botte dont les dimensions sont: hauteur......... 10 cm largeur......... 21 cm longueur... ... 35 cm comporte un compartiment (10 x 21 x 10,5 cm) permettant de recevoir 2 litres de mousse et séparé du reste de la botte par un volet mobile. Le compartiment est rempli avec 2 litres de mousse obtenue à l'aide du batteur comme décrit dans le paragraphe a) concernant l'expansion et la décantation de la mousse, puis on libère cette mousse en enlevant le volet mobile. On note ensuite le temps au bout duquel la mousse a recouvert totalement le plan incliné, c'est-à-dire le fond de la botte. Plus ce temps est petit, plus la mousse est mobile. Lorsque la mousse n'a pas recouvert tout le plan incliné au bout de 60 secondes, on note pour ce temps le pourcentage..DTD: de la surface du plan incliné recouvert de mousse. d) Contamination de la mousse par les hydrocarbures Le pouvoir moussant de certains émulseurs protéiniques est sévèrement perturbé par la présence d'hydrocarbures. Cette tolérance vis à vis des hydrocarbures peut être caractérisée par la mesure de la mousse formée en présence d'hydrocarbures, au moyen du test suivant: On agite pendant une heure avec un agitateur rotatif un mélange de 50 ml de cyclohexane et de 50 ml de la solution moussante à tester, ce mélange étant contenu dans un flacon en verre de un litre de capacité. Après l'arrêt de l'agitation on- mesure la hauteur de mousse (HM) formée dans le flacon. Plus cette hauteur de mousse est importante, meilleure est la tolérance de la mousse à la contamina- tion par les hydrocarbures. Le tableau 5 suivant rassemble les résultats obtenus dans les tests décrits ci-dessus à partir d'un meme concentré protéinique sodique dilué à la dose d'emploi avec de l'eau douce, puis additionné d'une quantité de tensioactif fluoré correspondant à 40 mg de fluor par litre de solution diluée. A titre comparatif, on a réalisé un essai témoin (sans tensioactifs) et des essais utilisant des tensioactifs fluorés commerciaux, non conformes à la présente invention, à savoir: Forafac 1110: tensioactif fluoré non ionique Forafac 1119: sel de potassium d'un acide carboxylique à chaîne perfluorée Forafac 1157: tensioactif fluoré amphotere. L'examen des résultats permet de constater que le Forafac 1110 agit comme agent anti-mousse. Les deux autres produits commerciaux (Forafac 1119 et Forafac 1157) ont un meilleur comportement; la vitesse d'écoulement (VE) est excellente, mais au dépens du pouvoir moussant. Par ailleurs, la tolérance aux hydrocarbures (HM) n'est bonne dans aucun des cas. Tous les produits selon l'invention permettent d'améliorer de façonnotable les performances des mousses, en particulier le temps de décantation, la vitesse d'écoulement et la tolérance à la conta- mination par les hydrocarbures. %0 Ln cm (:: :: :) ( S': 6:'0 C 00E 8C:O S'8: 6) (: : :: :) ( S'9: g: 09: 00E:8 :) (:: :: :) ( S' a: 8:9 009: 00 6: LE) (::) ( 9': 5: 00t: ç: 6: 9) (:: :: :) *(: 9: 06: 56Z: 6: E) (:::::) ( S: 9: 088E OIZ: 5'8: Ll:* TduaxLT) (::: : : iuoIs iaamoIg) () (- - - -- - -................: -- - - - - - --- - - --,- - - - ------------ ------------- ( E: 1: 00: O00E: 6: LSIIO;Uo&) (:: :: :) ( I: I: 09: OLI L: 6111zo&O) (:: :: :) ( 5'1:L -:g -:'8'0: S'O 0111:eeo,) (: .: ::) (: : :: : :iaammOD ap slTnpol ) ( S'l:(oas 09 ua % LE):088: 061: 'L: (uTomg)usaN) (: -: : : :) ( à) ( (): (s:puoDas): :(epuos:) ( wî: Sa: waA tj s:. ax o0as) ( S I E a: a IDV- O I S N) (: ) S neaeqel i i i i Zl i 5'0 i çz i Ieo i (se m3je) NH i i i i i i i i 'DaS 0 9 i i; Sz i ua % OZ i (spOa)a i i i i çz OOU i 00o i OOs i 0vz i ( TD) (m i i i i sz OEZ i 0çI i 58ú i S i (s$puoDas) 0.3 i i i i 6 i 'L i '9 i 5L i i i i saPT1d. Idol i i i i: oz LE'xg; luea[R i Lú 'xa i zueaR i Zon TI; TeBOTsuel i i II i I i MNIalOa g' 9 njaIqej UOTIUVAUT & uolas aouanbgsTq iaamolai adú np Tizeoosual un1p Inope[ avd 0I SDaO-ilmue zU8eU41 U lUOS s snaeslnusI xnep sel anb aelBsuoz ap quai -_awad snossapTp 9 nealqe; al suep sanbTpu! sleulnsai sel -salUa -,jjIp saigadotd sep DaAB siem 'squapzgaad sisal sel suep gsTIuin !Fniaz ammoz enblpos 1esiloiptq un sa I inesInmg,IA l anbfrzIy autaloid ap qusúIozp q un lse I inaslnma,%, senbTuiaoid sinasInma saijnv xnap ZeAu Lg OldmvxvT ap alamoI91 el glsal e uo 's4VDUeUAOad saluaajjTp ap aula;old ap swsúlolpKq sel aaao)lgm-,p luazmui -iad UOTrUAUTI UO-aS szTnpod sel anb iajT!LagA ap en& ua IZ Sz 9L S45z 2575 1 65 REVENDICATIONS 1. Télomères fluorés, caractérisés en ce qu'ils répondent à la formule générale: R1 1 R -C- C 2-C x (I) RF m 2 -c n R2 dans laquelle RF représente un radical poly- ou perfluoré, X représente un atome d'iode, de chlore ou de brome, m est égal à 0,1 ou 2, n est un nombre allant de 5 à 1000, R1 représente un atome d'hydrogène ou un radical méthyle, R2 représente un groupe -COOH ou -CONR3R4, les symboles R3 et R4, identiques ou différents, représentant chacun un atome d'hydrogène ou un radical alkyle ou hydroxyalkyle. 2. Télomères fluorés selon la revendication 1, dans lesquels R représente un radical perfluoré C F2x+1-, linéaire ou ramifié, x étant un nombre allant de 1 à 20, de préférence compris entre 4 et 16. 3. Télomères selon la revendication 1 ou 2, dans lesquels X est un atome d'iode. 4. Télomères fluorés selon l'une des revendications 1 à 3, dans lesquels R1 est un atome d'hydrogène et R2 un groupe -C0NH2. 5. Télomères fluorés selon l'une des revendications 1 à 4, dans lesquels m est égal à 2. -5 6. Télomères fluorés selon l'une des revendications 1 à 4, dans lesquels m est égal à zéro. 7. Procédé de préparation des télomères fluorés selon la revendication 1, caractérisé en ce que l'on fait réagir par voie radicalaire un monomère éthylénique de formule H2C =\ (II) R2 avec un télogène de formule: R-CmH2m-X (III) les symboles R1, R2, RX, m et X ayant les mêmes significations que dans la revendication 1. 8. Procédé selon la revendication 7, dans lequel on effectue la réaction dans un solvant inerte à une température comprise entre 30 et 100 C. 9. Procédé selon la revendication 7 ou 8, dans lequel RF représente un radical perfluoré CxF2x+l- tel que défini dans la revendication 2. 10. Procédé selon l'une des revendications 7 à 9, dans lequel X est un atome d'iode. 11. Procédé selon l'une des revendications 7 à 10, dans lequel le monomère éthylénique est l'acrylamide. 12. Procédé selon l'une des revendications 7 à 11, dans lequel m est égal à 2. 13. Procédé selon l'une des revendications 7 à 11, dans lequel m est égal à zéro. 14. Utilisation des télomères fluorés selon l'une des revendications 1 à 6 comme agents tensioactifs en milieu aqueux. 15. Utilisation des télomères fluorés selon l'une des revendications 1 à 6 comme additifs aux émulseurs protginiques anti-incendie. 16. Emulseurs protéiniques anti-incendie contenant un télomère fluoré selon l'une des revendications 1 à 6.